КОМПОЗИЦИОННЫЙ МАТЕРИАЛ НЕЙТРОННОГО СЦИНТИЛЛЯТОРА, СПОСОБ ЕГО ИЗГОТОВЛЕНИЯ И ВКЛЮЧАЮЩЕЕ ЕГО ИЗДЕЛИЕ

1. Композиционный материал нейтронного сцинтиллятора, включающий:
y
y+2
нейтронный сцинтиллятор формулы LiMgBr, где y=2, 4 или 6, и
связующее, имеющее показатель преломления, который, по существу, идентичен показателю преломления нейтронного сцинтиллятора.
2. Композиционный материал по п.1, в котором нейтронный сцинтиллятор включает активатор сцинтилляции.
3. Композиционный материал по п.2, в котором активатор сцинтилляции содержит церий.
y
1-x
x
y+2
4. Композиционный материал по п.3, в котором нейтронный сцинтиллятор имеет формулу LiMgCeBr, где 0≤x<1, и y=2, 4 или 6.
6
1-x
x
8
5. Композиционный материал по п.3, в котором нейтронный сцинтиллятор представляет собой LiMgCeBr, где 0≤x<1.
4
1-x
x
6
6. Композиционный материал по п.3, в котором нейтронный сцинтиллятор представляет собой LiMgCeBr, где 0≤x<1.
2
1-x
x
4
7. Композиционный материал по п.3, в котором нейтронный сцинтиллятор представляет собой LiMgCeBr, где 0≤x<1.
8. Композиционный материал по п.1, в котором связующее выбрано из термопластичной смолы и термореактивной смолы.
9. Композиционный материал по п.1, в котором связующее выбрано из группы, состоящей из смолы на основе акрилата, эпоксидной смолы, поликарбонатной смолы и их сочетаний.
10. Композиционный материал по п.1, в котором композиционный материал нейтронного сцинтиллятора обладает текучестью, достаточной для его формования в формованное изделие.
11. Способ изготовления композиционного материала нейтронного сцинтиллятора, включающий:
y
y+2
смешивание (а) нейтронного сцинтиллятора формулы LiMgBr, где y=2, 4 или 6, и (б) связующего.
12. Способ по п.11, в котором нейтронный сцинтиллятор дополнительно включает активатор сцинтилляции.
13. Способ по п.11, в котором активатором сцинтилляции является церий.
14. Способ по п.11, в котором нейтронный сцинтиллятор имеет формулу
y
1-x
x
y+2
LiMgCeBr, где 0≤x<1, и y=2, 4 или 6.
15. Способ по п.11, в котором связующее содержит термопластичную смолу или термореактивную смолу.
16. Способ по п.11, в котором связующее выбирают из группы, состоящей из смолы на основе акрилата, эпоксидной смолы, поликарбонатной смолы и их сочетаний.
17. Способ по п.11, в котором связующее обеспечивает композиционный материал нейтронного сцинтиллятора текучестью, достаточной для его формования в формованное изделие.
18. Изделие, включающее композиционный материал нейтронного сцинтиллятора по п.1.
19. Изделие по п.18, в котором изделие является детектором излучения, включающим композиционный материал нейтронного сцинтиллятора по п.1, оптически соединенный с оптическим датчиком.
20. Детектор излучения по п.19, в котором композиционный материал нейтронного сцинтиллятора образует чувствительный к нейтронам элемент детектора излучения, при этом фотоны, излученные в чувствительном к нейтронам элементе, собирают и канализируют посредством чувствительного к нейтронам элемента в фоточувствительный элемент.
y
y+2
21. Способ изготовления композиционного материала нейтронного сцинтиллятора, включающий смешивание содержащего церий нейтронного сцинтиллятора формулы LiMgBr, где y=2, 4 или 6, и связующего, имеющего показатель преломления, который, по существу, идентичен показателю преломления нейтронного сцинтиллятора.
22. Способ по п.21, в котором количество нейтронного сцинтиллятора, присутствующего в композиционном материале, составляет от примерно 5 мас.% до примерно 60 мас.%.
23. Способ по п.21, в котором количество нейтронного сцинтиллятора, присутствующего в композиционном материале, составляет от примерно 10 мас.% до примерно 30 мас.%.
24. Способ по п.21, в котором количество нейтронного сцинтиллятора, присутствующего в композиционном материале, составляет от примерно 15 мас.% до примерно 20 мас.%.
25. Способ по п.21, в котором количество нейтронного сцинтиллятора, присутствующего в композиционном материале, составляет от примерно 5 мас.% до примерно 30 мас.%.
y
y+2
26. Способ по п.21, в котором содержащий церий нейтронный сцинтиллятор формулы LiMgBr, где y=2, 4 или 6, приготавливают путем:
2
3
(а) объединения стехиометрических количеств LiBr, MgBr и CeBr с получением смеси,
(б) измельчения смеси с получением мелкого порошка,
(в) нагревания порошка до температуры от примерно 600°C до примерно 800°C с получением нейтронного сцинтиллятора.
27. Способ по п.26, в котором указанную стадию нагревания выполняют в среде, по существу, не содержащей влаги и воздуха.